(57)【要約】【課題】２層の光吸収層に記録したバーコード情報を短時間で認識し、高い信号品質のバーコード情報が再現できる光情報記録媒体を提供する【解決手段】光入射側から見て手前側の第１番目の光吸収層の膜厚が光入射側から見て奥側の第２番目の光吸収層の膜厚に比較して薄く、膜厚４０μｍ以下の透明中間層１９を有する光情報記録媒体１２において、第１番目の光吸収層側から第１透明基板１３越しに青色レーザを照射し、第１層と第２層の同じ半径位置に同一のバーコード情報が記録されたＢＣＡが形成され、信号品質の優れたバーコード情報が再生できる。【選択図】図２
2007294055.tif 000002
【特許請求の範囲】
【請求項１】
片側から照射する青色レーザの光により同心円またはスパイラル状のトラックに沿ってユーザー情報を記録再生可能な情報領域を有する２層の光吸収層を設けた光情報記録媒体であって、
前記光の入射側から見て手前側の第１番目の光吸収層のユーザー情報領域の内側に設けられ、所定の管理情報をバーコード情報として記録した第１層のバーストカッティングエリア（ＢＣＡ）と、
前記光の入射側から見て奥側の第２番目の光吸収層に設けられ、前記第１層のバーストカッティングエリア（ＢＣＡ）と同じ半径位置に、当該第１層のバーストカッティングエリア（ＢＣＡ）に記録された前記管理情報と同一の管理情報を記録した第２層のバーストカッティングエリア（ＢＣＡ）と、
を有することを特徴とする光情報記録媒体。
【請求項２】
前記第２層のバーストカッティングエリア（ＢＣＡ）の幅の中央の記録開始位置（ＢＣＡ２Ｓ）と、前記第１層のバーストカッティングエリア（ＢＣＡ）の幅の中央の記録開始位置（ＢＣＡ１Ｓ）とが、下記に示す式（１）関係を満たすことを特徴とする請求項１記載の光情報記録媒体。
ΔＳ＝（ＢＣＡ２Ｓ）−（ＢＣＡ１Ｓ）≦１５μｍ    式（１）
（但し、式（１）において、ΔＳは、（ＢＣＡ２Ｓ）と（ＢＣＡ１Ｓ）と、の差（単位：μｍ）である。）
【請求項３】
前記第１層のバーストカッティングエリア（ＢＣＡ）から得られる信号振幅が、前記第２層のバーストカッティングエリア（ＢＣＡ）から得られる信号振幅より小さいことを特徴とする請求項１または２記載の光情報記録媒体。
【請求項４】
前記第１番目の光吸収層と前記第２番目の光吸収層とが有機色素を含み、前記第２番目の光吸収層の膜厚が前記第１番目の光吸収層の膜厚より厚いことを特徴とする請求項１乃至３いずれか１項に記載の光情報記録媒体。
【請求項５】
前記第１層のバーストカッティングエリア（ＢＣＡ）の反射率が、前記管理情報が記録される前の当該第１層のバーストカッティングエリア（ＢＣＡ）が形成される領域の反射率より高くなるＬｏｗ  ｔｏ  Ｈｉｇｈ記録であり、且つ、前記第２層のバーストカッティングエリア（ＢＣＡ）の反射率が、前記管理情報が記録される前の当該第２層のバーストカッティングエリア（ＢＣＡ）が形成される領域の反射率より高くなるＬｏｗ  ｔｏ  Ｈｉｇｈ記録であることを特徴とする請求項１乃至４いずれか１項に記載の光情報記録媒体。
【請求項６】
前記第１番目の光吸収層と前記第２番目の光吸収層との間に、膜厚が４０μｍ以下の透明中間層を有することを特徴とする請求項１乃至５いずれか１項に記載の光情報記録媒体。
【請求項７】
有機色素を含む２層の光吸収層を有する光情報記録媒体であって、
片側から照射する光の入射側から見て手前側に設けた第１番目の光吸収層と、
前記光の入射側から見て奥側に設けられ、前記第１番目の光吸収層の膜厚（Ｄ１）より厚い膜厚（Ｄ２）を有する第２番目の光吸収層と、
前記第１番目の光吸収層と前記第２番目の光吸収層との間に設けた膜厚４０μｍ以下である透明中間層と、を備え、
少なくとも、前記第２番目の光吸収層に、所定の管理情報を記録したバーストカッティングエリア（ＢＣＡ）を有することを特徴とする光情報記録媒体。
【請求項８】
前記第１番目の光吸収層の膜厚（Ｄ１）より前記第２番目の光吸収層の膜厚（Ｄ２）が１０％以上厚いことを特徴とする請求項７記載の光情報記録媒体。
【請求項９】
前記バーストカッティングエリア（ＢＣＡ）の反射率が、前記所定の管理情報が記録される前の当該バーストカッティングエリア（ＢＣＡ）を形成する領域の反射率より高くなるＬｏｗ  ｔｏ  Ｈｉｇｈ記録であることを特徴とする請求項７記載の光情報記録媒体。
【請求項１０】
さらに、前記第１番目の光吸収層の、前記第２番目の光吸収層に形成された前記バーストカッティングエリア（ＢＣＡ）と同じ半径位置に、当該バーストカッティングエリア（ＢＣＡ）に記録された前記管理情報と同一の管理情報を記録した他のバーストカッティングエリア（ＢＣＡ）を有することを特徴とする請求項７記載の光情報記録媒体。
【請求項１１】
光により記録再生可能な有機色素を含む２層の光吸収層を有する光情報記録媒体の製造方法であって、
透明基板上に前記光の入射側から見て手前側の第１番目の光吸収層と、当該第１番目の光吸収層と膜厚４０μｍ以下である透明中間層を介して、当該光の入射側から見て奥側に第２番目の光吸収層とを形成し、
前記光の入射側から前記透明基板越しに青色レーザを照射し、
前記第１番目の光吸収層と前記第２番目の光吸収層とに、同時に、所定の管理情報をバーコード情報として記録したバーストカッティングエリア（ＢＣＡ）を形成することを特徴とする光情報記録媒体の製造方法。
【請求項１２】
前記第１番目の光吸収層の膜厚（Ｄ１）に対する前記第２番目の光吸収層の膜厚（Ｄ２）の比（Ｄ２／Ｄ１）が１．１以上（Ｄ２／Ｄ１≧１．１）であることを特徴とする請求項１１記載の光情報記録媒体の製造方法。
【発明の詳細な説明】
【技術分野】
【０００１】
本発明は、光情報記録媒体等に関し、より詳しくは、特にユーザー情報の他に管理情報がバーコードで記録されている光情報記録媒体等に関する。
【背景技術】
【０００２】
従来、ＤＶＤ−ＲＯＭ等の光情報記録媒体の最内周には、トラッキングサーボ制御を行うことなく情報を読み取る領域として、バーコード情報が記録されたバースト  カッティングエリア（Ｂｕｒｓｔ  Ｃｕｔｔｉｎｇ  Ａｒｅａ：以下、単に「ＢＣＡ」と記すことがある。）が設けられている。ＢＣＡには、シリアル番号等の管理情報を光情報記録媒体個々の識別情報として記録し、著作権保護に利用される（特許文献１〜特許文献３参照）。
また、ユーザー情報領域に記録したユーザー情報（例えば、プログラム、データ、アプリケーション情報等）を管理またはその著作権を保護するために、光情報記録媒体のユーザー情報領域外であるシステムリードインに、ユーザー情報領域と同じ変調方式で管理情報を記録し、一方、ＢＣＡにはユーザー情報領域と異なる変調方式で管理情報を記録する方式が報告されている（特許文献４参照）。
このようなＢＣＡは光情報記録媒体の製造段階で形成される。具体的には、ＤＶＤ−ＲＯＭの場合は、例えば、ＹＡＧレーザで反射膜を除去して形成される（特許文献５参照）。一方、追記型光情報記録媒体であるＤＶＤ−Ｒの場合は、ＤＶＤ−ＲＯＭのようにＹＡＧレーザで反射膜を除去すると記録層と反射膜が剥離するおそれがあるため、専用のＢＣＡライターでコントロール領域内の溝部分にバーコードを記録することによりＢＣＡを形成する。
【０００３】
【特許文献１】特開２０００−１４９４２３号公報
【特許文献２】特開２０００−２２２７８３号公報
【特許文献３】特開２００１−０４３５３３号公報
【特許文献４】特開平１０−１８８３６１号公報
【特許文献５】特開平０６−２０３４１２号公報
【発明の開示】
【発明が解決しようとする課題】
【０００４】
ところで、近年、情報量の大容量化に応じて記録層を２個有する２層型の光情報記録媒体が開発されている。なかでも、レーザ光を吸収する色素材料を用いた追記型光情報記録媒体は、書き換えが出来ないことから多くの用途に利用されている。これらの２層ディスクでは、一方の層にＢＣＡが形成されている。例えば、２層ＤＶＤ−Ｒでは手前の第１層の光吸収層にＢＣＡが形成されている。
光情報記録媒体を記録再生装置に装着してＢＣＡの管理情報を読み込むときに、記録再生装置は一方の層にフォーカスしてからＢＣＡが形成されている半径に光ヘッドを移動させ、ＢＣＡの管理情報を読み込む。しかし、最初にフォーカスした層にＢＣＡが存在しない場合は、もう一方の層にフォーカスしてＢＣＡを探すことになる。このような場合、記録再生装置のアクセスに時間が掛かるという問題がある。
【０００５】
本発明は、上述したこのような問題を解決するためになされたものである。
即ち、本発明の目的は、記録再生可能な光吸収材料を含む２層の光吸収層を有する光情報記録媒体において、記録再生装置からのアクセス時間を早くできるＢＣＡを有する光情報記録媒体を提供することにある。
また、本発明の他の目的は、光吸収材料を含む２層の光吸収層を有する光情報記録媒体において、両方の層に信号品質の優れたＢＣＡを有する光情報記録媒体の製造方法を提供することにある。
【課題を解決するための手段】
【０００６】
そこで本発明者らは、前項の課題を解決すべく鋭意検討した結果、片側から青色レーザの照射によりユーザー情報が同心円又はスパイラル状のトラックに沿って光記録される記録再生可能な光吸収材料を含む２層の記録層を有し、管理情報が同心円又はスパイラル状トラックの内側にバーコード情報として記録されるＢＣＡを有する光情報記録媒体において、両方の層にＢＣＡを有する光情報記録媒体を完成するに至った。
【０００７】
即ち、第一に、本発明が適用される光情報記録媒体は、光入射側から見て手前側の第１層にＢＣＡを含み、第１層目のＢＣＡと同じ半径位置に、第１層目のＢＣＡと同じ管理情報が記録された第２層目のＢＣＡが形成されている。
第二に、本発明が適用される光情報記録媒体は、第２番目の光吸収層に設けられたＢＣＡの記録開始位置（ＢＣＡ２Ｓ）と、第１番目の光吸収層に設けられたＢＣＡの記録開始位置（ＢＣＡ１Ｓ）とが、
ΔＳ＝ＢＣＡ２Ｓ−ＢＣＡ１Ｓ≦１５μｍ
の関係を満たす。
第三に、本発明が適用される光情報記録媒体は、第１番目の光吸収層に設けられたＢＣＡから得られる信号振幅が、第２番目の光吸収層に設けられたＢＣＡから得られる信号振幅より小さくなっている。
第四に、本発明が適用される光情報記録媒体は、光入射側から見て手前側の第１番目の光吸収層が、記録したマークの反射率が記録前の反射率より高くなるＬｏｗ  ｔｏ  Ｈｉｇｈ記録である。
第五に、本発明が適用される光情報記録媒体にＢＣＡを形成方法としては、光情報記録媒体において、ユーザー情報を記録する方向からレーザ光を照射し、第１番目の光吸収層と第２番目の光吸収層に同時にバーコード情報を記録するものである。
【０００８】
かくして、本発明によれば、片側から照射する青色レーザの光により同心円またはスパイラル状のトラックに沿ってユーザー情報を記録再生可能な情報領域を有する２層の光吸収層を設けた光情報記録媒体であって、光の入射側から見て手前側の第１番目の光吸収層のユーザー情報領域の内側に設けられ、所定の管理情報をバーコード情報として記録した第１層のバーストカッティングエリア（ＢＣＡ）と、光の入射側から見て奥側の第２番目の光吸収層に設けられ、第１層のバーストカッティングエリア（ＢＣＡ）と同じ半径位置に、第１層のバーストカッティングエリア（ＢＣＡ）に記録された管理情報と同一の管理情報を記録した第２層のバーストカッティングエリア（ＢＣＡ）と、を有することを特徴とする光情報記録媒体が提供される。
【０００９】
ここで、本発明が適用される光情報記録媒体においては、第２層のバーストカッティングエリア（ＢＣＡ）の幅の中央の記録開始位置（ＢＣＡ２Ｓ）と、第１層のバーストカッティングエリア（ＢＣＡ）の幅の中央の記録開始位置（ＢＣＡ１Ｓ）とが、下記に示す式（１）関係を満たすことが好ましい。
ΔＳ＝（ＢＣＡ２Ｓ）−（ＢＣＡ１Ｓ）≦１５μｍ    式（１）
（但し、式（１）において、ΔＳは、（ＢＣＡ２Ｓ）と（ＢＣＡ１Ｓ）と、の差（単位：μｍ）である。）
【００１０】
また、本発明が適用される光情報記録媒体は、第１層のバーストカッティングエリア（ＢＣＡ）から得られる信号振幅が、第２層のバーストカッティングエリア（ＢＣＡ）から得られる信号振幅より小さいことに特徴を有するものである。
そして、第１番目の光吸収層と第２番目の光吸収層とが有機色素を含み、第２番目の光吸収層の膜厚が第１番目の光吸収層の膜厚より厚いものであることが好ましい。
【００１１】
また、本発明が適用される光情報記録媒体は、第１層のバーストカッティングエリア（ＢＣＡ）の反射率が、管理情報が記録される前の第１層のバーストカッティングエリア（ＢＣＡ）が形成される領域の反射率より高くなるＬｏｗ  ｔｏ  Ｈｉｇｈ記録であり、且つ、第２層のバーストカッティングエリア（ＢＣＡ）の反射率が、管理情報が記録される前の第２層のバーストカッティングエリア（ＢＣＡ）が形成される領域の反射率より高くなるＬｏｗ  ｔｏ  Ｈｉｇｈ記録であることに特徴を有するものである。
さらに、本発明が適用される光情報記録媒体は、第１番目の光吸収層と第２番目の光吸収層との間に、膜厚が４０μｍ以下の透明中間層を有することが好ましい。
【００１２】
次に、本発明によれば、有機色素を含む２層の光吸収層を有する光情報記録媒体であって、片側から照射する光の入射側から見て手前側に設けた第１番目の光吸収層と、光の入射側から見て奥側に設けられ、第１番目の光吸収層の膜厚（Ｄ１）より厚い膜厚（Ｄ２）を有する第２番目の光吸収層と、第１番目の光吸収層と第２番目の光吸収層との間に設けた膜厚４０μｍ以下である透明中間層と、を備え、少なくとも、第２番目の光吸収層に、所定の管理情報を記録したバーストカッティングエリア（ＢＣＡ）を有することを特徴とする光情報記録媒体が提供される。
【００１３】
ここで、第１番目の光吸収層の膜厚（Ｄ１）より第２番目の光吸収層の膜厚（Ｄ２）が厚いことが好ましく、具体的には、１０％以上厚いものであることが必要である。
また、バーストカッティングエリア（ＢＣＡ）の反射率が、所定の管理情報が記録される前のバーストカッティングエリア（ＢＣＡ）を形成する領域の反射率より高くなるＬｏｗ  ｔｏ  Ｈｉｇｈ記録であることが好ましい。
さらに、第１番目の光吸収層の、第２番目の光吸収層に形成されたバーストカッティングエリア（ＢＣＡ）と同じ半径位置に、バーストカッティングエリア（ＢＣＡ）に記録された管理情報と同一の管理情報を記録した他のバーストカッティングエリア（ＢＣＡ）を有することが好ましい。
【００１４】
一方、本発明を製造方法のカテゴリーから把握すると、光により記録再生可能な有機色素を含む２層の光吸収層を有する光情報記録媒体の製造方法であって、透明基板上に光の入射側から見て手前側の第１番目の光吸収層と、第１番目の光吸収層と膜厚４０μｍ以下である透明中間層を介して、光の入射側から見て奥側に第２番目の光吸収層とを形成し、光の入射側から透明基板越しに青色レーザを照射し、第１番目の光吸収層と第２番目の光吸収層とに、同時に、所定の管理情報をバーコード情報として記録したバーストカッティングエリア（ＢＣＡ）を形成することを特徴とする光情報記録媒体の製造方法が提供される。
この場合、第１番目の光吸収層の膜厚（Ｄ１）に対する第２番目の光吸収層の膜厚（Ｄ２）の比（Ｄ２／Ｄ１）が１．１以上（Ｄ２／Ｄ１≧１．１）であることが好ましい。
【発明の効果】
【００１５】
本発明によれば、２層の光吸収層を有する光情報記録媒体に記録したバーコード情報を短時間で認識でき、さらに、高い信号品質のバーコード情報を再現できる。
【発明を実施するための最良の形態】
【００１６】
以下、本発明を実施するための最良の形態（以下、発明の実施の形態）について詳細に説明する。尚、本発明は、以下の実施の形態に限定されるものではなく、その要旨の範囲内で種々変形して実施することが出来る。また、使用する図面は本実施の形態を説明するためのものであり、実際の大きさを表すものではない。
本実施の形態が適用される光情報記録媒体は、片側から照射される光の入射側から見て、手前に設けた第１層と、奥側に設けた第２層とから構成される。
【００１７】
図１は、本実施の形態が適用される光情報記録媒体を説明するための図である。図１（ａ）は、光情報記録媒体の第１層の各領域を説明する図であり、図１（ｂ）は、光情報記録媒体の第２層の各領域を説明する図である。
図１（ａ）に示すように、光情報記録媒体１の第１層は、円盤状の中央部に中心孔が設けられている。中心孔の周囲には、溝またはピットが形成されない平坦な第１層のミラー領域２を有している。第１層のミラー領域２の外周側には、バーコードで管理情報が記録された第１層のＢＣＡ３と、同心円またはスパイラル状のトラックに沿って所定のユーザー情報を記録する第１層の情報領域５とが設けられている。
また、必要に応じて、第１層のＢＣＡ３と第１層の情報領域５との間、及び、第１層の情報領域５の外側に、第１層のミラー領域４，第１層のミラー領域６とがそれぞれ設けられている。
尚、第１層の情報領域５の内側には、管理情報等を示すピットが形成されていても良い。また、バーコードで管理情報が記録された第１層のＢＣＡ３の形状はミラーであっても良いし、溝またはピットが形成されていても良い。
【００１８】
次に、図１（ｂ）に示すように、光情報記録媒体１の第２層は、第１層と同様に、中心孔の周囲には、溝またはピットが形成されない平坦な第２層のミラー領域７を有している。第２層のミラー領域７の外周側には、バーコードで管理情報が記録された第２層のＢＣＡ８と、同心円またはスパイラル状のトラックに沿って所定のユーザー情報を記録する第２層の情報領域１０とが設けられている。
また、必要に応じて、第２層のＢＣＡ３と第２層の情報領域１０との間、及び、第２層の情報領域１０の外側に、第２層のミラー領域９，第２層のミラー領域１１とがそれぞれ設けられている。
尚、第２層の情報領域１０の内側には、管理情報等を示すピットが形成されていても良い。また、バーコードで管理情報が記録された第２層のＢＣＡ８の形状はミラーであっても良いし、溝またはピットが形成されていても良い。
【００１９】
次に、図２は、本実施の形態が適用される光情報記録媒体の断面構成を説明する図である。図２に示すように、光情報記録媒体１２は、光入射側から見て手前側の第１層（Ｌ０）は、光透過性の第１透明基板１３と、第１透明基板１３上に形成された第１番目の光吸収層とから構成されている。
第１番目の光吸収層は、所定のユーザー情報を記録する第１層の情報領域１７（ユーザー情報領域）と、第１層の情報領域１７より内周側に設けられ、バーコードで管理情報等が記録された第１層のＢＣＡ１５と、第１層のＢＣＡ１５よりさらに内周側の第１層のミラー領域１４とを有する。
また、必要に応じて、第１層のＢＣＡ１５と第１層の情報領域１７との間、及び、第１層の情報領域１７の外周側にそれぞれ設けた第１層のミラー領域１６と、第１層のミラー領域１８とを有している。
【００２０】
次に、光入射側から見て奥側の第２層（Ｌ１）は、第１層（Ｌ０）と同様に、第２透明基板２５と、第２透明基板２５上に形成され、前述した第１層（Ｌ０）の第１番目の光吸収層より膜厚が厚い第２番目の光吸収層とから構成されている。
第２番目の光吸収層は、所定のユーザー情報を記録する第２層の情報領域２３（ユーザー情報領域）と、第２層の情報領域２３より内周側で半径位置が第１層のＢＣＡ１５とほぼ同じ位置に設けられ、バーコードで管理情報等が記録された第２層のＢＣＡ２１と、第２層のＢＣＡ２１よりさらに内周側の第２層のミラー領域２０とを有する。
また、必要に応じて、第２層のＢＣＡ２１と第２層の情報領域２３との間、及び、第２層の情報領域２３の外周側にそれぞれ設けた第２層のミラー領域２２と、第２層のミラー領域２４とを有している。
そして、第１層（Ｌ０）と第２層（Ｌ１）とは、透明接着剤等により膜厚が４０μｍ以下の透明中間層１９を介して貼り合わされ、一体化している。
【００２１】
本実施の形態が適用される光情報記録媒体１２においては、第２層のＢＣＡ２１が、第１番目の光吸収層における第１層のＢＣＡ１５とほぼ同じ半径位置に形成されていることが望ましい。
ここで、「第２層のＢＣＡ２１及び第１層のＢＣＡ１５がほぼ同じ半径位置に形成されている」とは、第２層のＢＣＡ２１の記録開始位置（ＢＣＡ２Ｓ）と、第１層のＢＣＡ１５の記録開始位置（ＢＣＡ１Ｓ）とが、下記に示す式（１）の関係を満たすことを言う。
ΔＳ＝（ＢＣＡ２Ｓ）−（ＢＣＡ１Ｓ）≦１５μｍ    式（１）
尚、式（１）において、ΔＳは、第２番目の光吸収層に同心円状に設けられた第２層のＢＣＡ２１の幅の中央の記録開始位置（ＢＣＡ２Ｓ）と、第１番目の光吸収層に同心円状に設けられた第１層のＢＣＡ１５の幅の中央の記録開始位置（ＢＣＡ１Ｓ）と、の差（単位：μｍ）である。
【００２２】
さらに、本実施の形態が適用される光情報記録媒体１２においては、第２番目の光吸収層に設けられた第２層のバーストカッティングエリア（ＢＣＡ）に、第１層のバーストカッティングエリア（ＢＣＡ）に記録された管理情報と同一の管理情報が記録されていることに特徴を有している。
第１層のバーストカッティングエリア（ＢＣＡ）と第２層のバーストカッティングエリア（ＢＣＡ）とに同一の管理情報が記録されていることにより、光情報記録媒体１２に記録したバーコード情報を短時間で認識でき、さらに、高い信号品質のバーコード情報を再現することが可能となる。
【００２３】
次に、本実施の形態が適用される光情報記録媒体に設けられたＢＣＡの断面構造を説明する。
初めに、光吸収層を２層有する光情報記録媒体の調製方法としては種々のものが提案されている。例えば、第１番目の光吸収層と第２番目の光吸収層とをそれぞれの透明基板上に形成し、次に、これらの透明基板を透明接着剤で貼り合わせる、いわゆる逆積層法が挙げられる。
また、透明基板に第１番目の光吸収層を作製し、その上に透明樹脂を塗布し、型を押し当てた後に透明樹脂を硬化させて第２層の透明基板を作製し、さらにその上に第２番目の光吸収層を積み上げる２Ｐ法が挙げられる。
【００２４】
図３は、本実施の形態が適用される光情報記録媒体のＢＣＡが形成された領域（ＢＣＡ領域）の断面構造を説明する図である。ここでは、逆積層法により調製した光情報記録媒体２６を一例として挙げる。
図３に示すように、光情報記録媒体２６のＢＣＡ領域は、光入射側から見て手前側の第１層として、光透過性材料からなる第１透明基板２７と、第１透明基板２７上に形成した光吸収材料を含む第１番目の光吸収層２８と、第１番目の光吸収層２８上に形成した半透明反射層２９とを有している。
また、光入射側から見て奥側の第２層として、第２透明基板３４と、第２透明基板３４上の光入射側に順番に設けた反射層３３、光吸収材料を含む第２番目の光吸収層３２、界面層３１とを有している。
【００２５】
そして、第１層の半透明反射層２９と第２層の界面層３１とが対向するように、第１層と第２層とは、透明中間層３０により接着され一体化している。ここで、第１層のＢＣＡは第１番目の光吸収層２８に、第２層のＢＣＡは第２番目の光吸収層３２にそれぞれ形成されている。
尚、この例では、バーコード情報が記録されたＢＣＡを形成する部分の透明基板をミラー形状としているが、必ずしもミラー形状に限定されず、例えば、溝またはピットを含んだ形状でもかまわない。
【００２６】
次に、光情報記録媒体２６を構成する各層について説明する。
（第１透明基板、第２透明基板）
第１透明基板２７及び第２透明基板３４の材料は、例えば、レーザ光に対する屈折率が１．４〜１．７の範囲の透明度の高い材料で、耐衝撃性に優れた樹脂が望ましい。具体的には、ポリカーボネート、アモルファスポリオレフィン、アクリル等が例示できるが、これらに限定されない。
尚、第１透明基板２７と第１番目の光吸収層２８との間には、必要に応じて、ＳｉＯ２、ＺｎＳ−ＳｉＯ２等のエンハンス層や耐溶剤層を設けてもよい。
【００２７】
第１透明基板２７及び第２透明基板３４は、原盤及びスタンパを作製し、射出成型により調製することが好ましい。ここで、原盤は、例えば、以下のように作製する。即ち、直径２００ｍｍ、厚さ６ｍｍのガラス原盤を用意し、ガラス原盤の一方の表面上にフォトレジストをスピンコート法を用いて均一に塗布する。フォトレジストの厚さはピットまたはグルーブの深さに応じて調整する。次に、フォトレジストを塗布したガラス原盤をカッティング装置に装着する。
【００２８】
尚、原盤を作製するためのカッティング装置の記録光ヘッドは原盤と相対的に径方向に移動するサーボ系により駆動する。記録半径位置はリニアスケールで監視し、クローズサーボループで制御する。フォーマッタからは情報データ、管理情報、溝信号等を生成し光ヘッドを駆動する。システム全体はコントローラで管理し、トラックピッチのサーボ制御も行う。このサーボ制御の中でトラックピッチをコントロールする。原盤はスピンドルで回転駆動し、独自のサーボループを形成する。スピンドルはスピンドルドライバで駆動する。
【００２９】
カッティング装置により、フォーマッタから送られる情報に応じ、光ヘッドからレーザ光をフォトレジストに照射して露光し、同心円またはスパイラル状のピットまたは溝を形成する。レーザ光量を調節して、ピットの大きさ、溝幅をコントロールする。カッティングが終了したガラス原盤は、パターン形成面にメッキの前処理として無電解メッキを施す。さらに、このメッキ層を導電膜としてＮｉ層を電鋳法によって形成する。次いで、ガラス原盤上に形成したＮｉ層の表面を研磨し、さらに、ガラス原盤から上記Ｎｉ層を剥離することによりスタンパを得る。なお、上記メッキの前処理における導電膜形成を、スパッタ法や蒸着法を用いて行ってもよい。
【００３０】
（第１番目の光吸収層、第２番目の光吸収層）
第１番目の光吸収層２８、第２番目の光吸収層３２の材料は、光吸収性の有機色素が望ましい。具体的には、例えば、シアニン色素、ポリメチン色素、トリアリールメタン色素、ピリリウム色素、フェナンスレン色素、アゾ色素、テトラデヒドロコリン色素、トリアリールアミン色素、スクアリリウム色素、クロコニックメチン色素等が例示できるが、これらに限定されるものではない。
これらの有機色素は１種類または２種類以上の有機色素を混合して使用しても良い。また、クエンチャーや他の色素、添加剤、高分子（例えば、ニトロセルロース等の熱可塑性樹脂、熱可塑性エラストマー）、金属微粒子等を含んでいても良い。
【００３１】
本実施の形態が適用される光情報記録媒体２６において、第１層の第１番目の光吸収層２８及び第２層の第２番目の光吸収層３２は、情報を記録した後の反射率が記録前の反射率より高くなるＬｏｗ  ｔｏ  Ｈｉｇｈ極性であることが好ましい。この場合、前述した有機色素の中から、記録再生光の波長における吸収の大きい有機色素、即ち光学定数の消衰係数ｋが大きい有機色素が望ましい。
【００３２】
第１番目の光吸収層２８と第２番目の光吸収層３２とは、上述した有機色素及び任意の添加剤を公知の有機溶媒（例えば、テトラフルオロプロパノール、ケトンアルコール、アセチルアセトン、メチルセルロブ、トルエン等）で溶解・溶媒和し、第１番目の光吸収層２８の場合は、これを第１透明基板２７上に直接塗布し、第２番目の光吸収層３２の場合は、第２透明基板３４上に形成した反射層３３上にそれぞれ塗布される。
塗布方法としては、通常、スピンコート法が採用される。スピンコートの条件は、内周から外周にかけて、回転数を３００ｒｐｍ〜５０００ｒｐｍの間で数条件組み合わせて行えばよく、これらのスピンコート条件、有機色素溶液の濃度、粘度、溶剤の乾燥速度を調節することにより、第１番目の光吸収層２８と第２番目の光吸収層３２との膜厚を制御できる。
【００３３】
本実施の形態が適用される光情報記録媒体２６においては、第１番目の光吸収層２８及び第２番目の光吸収層３２の膜厚は、それぞれ、通常、２０ｎｍ〜１００ｎｍ、好ましくは３０ｎｍ〜６０ｎｍの範囲で調製される。
さらに、本実施の形態が適用される光情報記録媒体２６においては、前述したように、第２番目の光吸収層３２の膜厚（Ｄ２）が第１番目の光吸収層２８の膜厚（Ｄ１）より厚い（Ｄ２＞Ｄ１）ことを特徴としている。具体的には、第１番目の光吸収層２８の膜厚（Ｄ１）より第２番目の光吸収層３２の膜厚（Ｄ２）が１０％以上厚くなるように調製されている。
即ち、第１番目の光吸収層２８の膜厚（Ｄ１）に対する第２番目の光吸収層３２の膜厚（Ｄ２）の比（Ｄ２／Ｄ１）が１．１以上（Ｄ２／Ｄ１≧１．１）である。
但し、（Ｄ２／Ｄ１）は、通常、２．０以下である。
【００３４】
（半透明反射層）
半透明反射層２９は、光の吸収が小さく光の透過率が３０％以上あり、かつ適度な光の反射率があることが望ましい。例えば、反射率の高い金属膜を薄くすることで、適当な透過率と反射率とをバランスすることができる。また、半透明反射層２９は薄いので、耐食性のある材料が望ましい。さらに、透明中間層３０への有機色素の侵み出しを防ぐために遮蔽性を持つことが好ましい。
半透明反射層２９を形成するための金属としては、例えば、金、銀、アルミニウムまたはこれらを含む合金が挙げられ、これらの金属を用いるスパッタ法等の手段により形成することができる。Ａｇを主成分としているものはコストが安い点、反射率が高い点から特に好ましい。
【００３５】
半透明反射層２９は、金属膜の結晶粒が大きいと再生ノイズの原因となるため、結晶粒が小さい材料を用いるのが好ましい。純銀は結晶粒が大きい傾向があるためＡｇは合金として用いるのが好ましい。中でもＡｇを主成分とし、Ｇａ、Ｂｉ、Ｔｉ、Ｚｎ、Ｃｕ、Ｐｄ、Ａｕ、Ｃａ、Ｉｎ及び希土類金属よりなる群から選ばれる少なくとも１種の元素を０．１原子％〜５原子％含有することが好ましい。Ｇａ、Ｂｉ、Ｔｉ、Ｚｎ、Ｃｕ、Ｐｄ、Ａｕ、Ｃａ、Ｉｎ及び希土類金属のうち２種以上含む場合は、各々０．１原子％〜５原子％でもかまわないが、それらの合計が０．１原子％〜５原子％であることが好ましい。希土類金属の中では、ネオジウムが特に好ましい。具体的には、ＡｇＰｄＣｕ、ＡｇＣｕＡｕ、ＡｇＣｕＡｕＮｄ、ＡｇＣｕＮｄ、ＡｇＣａＣｕ、ＡｇＣａＣｕ、ＡｇＩｎ、ＡｇＢｉ、ＡｇＢｉＮｄ等が挙げられる。
また、Ａｕは結晶粒が小さく、耐食性に優れ好適であるが、Ａｇ合金に比べて高価である。また、半透明反射層２９としてＳｉＯ２等の金属以外の材料で低屈折率薄膜と高屈折率薄膜を交互に積み重ねて多層膜を形成し、半透明反射層として用いることも可能である。
【００３６】
半透明反射層２９を形成する方法としては、例えば、スパッタ法、イオンプレーティング法、化学蒸着法、真空蒸着法等が挙げられるが、スパッタ法が生産性の上で好ましい。
尚、第１番目の光吸収層２８と半透明反射層２９との間に、ＳｉＯ２、ＺｎＳ−ＳｉＯ２、Ａｌ２Ｏ３等のエンハンス層や耐酸化層等の他の層を設けてもよい。また、半透明反射層２９上に保護層を形成してもよいし、保護層を形成しなくてもよい。保護層としては光吸収層、反射層を保護できる層であればよく、例えば、紫外線硬化樹脂、シリコーン系樹脂等によって形成される。
【００３７】
（反射層）
反射層３３は、反射率が高く、耐食性に優れることが望ましい。反射率を高くするために、反射層３３の厚さは通常、５０ｎｍ以上が好ましい。より好適には８０ｎｍ以上である。但し、記録感度を上げるためにはある程度薄いことが好ましく、通常、３００ｎｍ以下が好ましく、より好ましくは２００ｎｍ以下が望ましい。反射層３３の厚さが過度に大きいと、第２透明基板３４が反るおそれがある。
反射層３３の材料としては、再生光の波長で反射率の十分高いものが挙げられる。具体的には、例えば、Ａｕ、Ａｌ、Ａｇ、Ｃｕ、Ｔｉ、Ｃｒ、Ｎｉ等の金属を単独または合金にして用いることが可能である。この中でもＡｕ、Ａｌ、Ａｇまたはこれらの合金が好ましい。合金を形成する成分としては、Ｍｇ、Ｓｅ、Ｈｆ、Ｖ、Ｎｂ、Ｒｕ、Ｗ、Ｍｎ、Ｒｅ、Ｆｅ、Ｃｏ、Ｒｈ、Ｉｒ、Ｃｕ、Ｚｎ、Ｃｄ、Ｇａ、Ｉｎ、Ｓｉ、Ｇｅ、Ｔｅ、Ｐｂ、Ｐｏ、Ｓｎ、Ｂｉ及び希土類金属等の金属及び半金属を挙げることができる。
【００３８】
これらの中でもＡｇ合金はコストが安く、反射率が高く、耐食性に優れるために好ましい。Ａｇ合金としてはＡｇを主成分とし、Ｇａ、Ｂｉ、Ｔｉ、Ｚｎ、Ｃｕ、Ｐｄ、Ａｕ、Ｃａ、Ｉｎ及び希土類金属よりなる群から選ばれる少なくとも１種の元素を０．１原子％〜５原子％含有することが好ましい。Ｇａ、Ｂｉ、Ｔｉ、Ｚｎ、Ｃｕ、Ｐｄ、Ａｕ、Ｃａ、Ｉｎ及び希土類金属のうち２種以上含む場合は、各々０．１原子％〜５原子％でもかまわないが、それらの合計が０．１原子％〜５原子％であることが好ましい。希土類金属の中では、ネオジウムが特に好ましい。具体的には、ＡｇＰｄＣｕ、ＡｇＣｕＡｕ、ＡｇＣｕＡｕＮｄ、ＡｇＣｕＮｄ、ＡｇＣａＣｕ、ＡｇＩｎ、ＡｇＢｉ、ＡｇＢｉＮｄ等である。
反射層３３を形成する方法としては、例えば、スパッタ法、イオンプレーティング法、化学蒸着法、真空蒸着法等が挙げられるが、スパッタ法が生産性の上で好ましい。
【００３９】
（界面層）
界面層３１は、第２層の第２番目の光吸収層３２上に形成し、第２番目の光吸収層３２と透明中間層３０とを遮蔽し、両層の混和を防止しするために設ける。透明中間層３０は、第２番目の光吸収層３２にダメージを与えない材料からなることが望ましいが、透明中間層３０を液状の紫外線硬化樹脂を用いて形成する場合、紫外線硬化樹脂が直接第２番目の光吸収層３２に接してこれと相溶するのを防ぐために、透明中間層３０と第２番目の光吸収層３２との間に界面層３１を設けることが望ましい。
【００４０】
界面層３１の材料は、第２番目の光吸収層３２と混和せず、さらに透明中間層３０と混和しなければ特に限定されるものではない。また、他の機能を兼ねていても良いし、必要に応じてさらに他の層を挟んでも良い。このような材料としては、金属または半導体、金属または半導体の酸化物、窒化物、硫化物等無機物が好ましく、さらには誘電体等透明な無機物がより好ましい。具体的には、酸化珪素（特に、二酸化珪素）、酸化亜鉛、酸化セリウム、酸化イットリウム等の酸化物；硫化亜鉛、硫化イットリウム等の硫化物；窒化珪素等の窒化物；炭化珪素；酸化物とイオウとの混合物；および後述の合金等が好適である。また、酸化珪素と硫化亜鉛との（３０：７０）〜（９０：１０）程度（重量比）の混合物も好適である。また、イオウと二酸化イットリウムの混合物を酸化亜鉛との混合物（Ｙ２Ｏ２Ｓ−ＺｎＯ）も好適である。
【００４１】
界面層３１の厚さは３ｎｍ以上が好ましく、より好ましくは５ｎｍ以上である。界面層３１の厚さが過度に薄いと、遮蔽防止が不十分となる。また、１００ｎｍ以下が好ましく、より好ましくは５０ｎｍ以下である。界面層３１が厚すぎると光の透過率を低下させる恐れがあり、また無機物からなる層の場合には成膜に時間を要し生産性が低下したり、膜応力が高くなったりする。界面層３１を形成する方法としては、例えば、スパッタ法、イオンプレーティング法、化学蒸着法、真空蒸着法等が挙げられるが、スパッタ法が生産性の上で好ましい。
【００４２】
（透明中間層）
透明中間層３０は、記録再生光の波長で透明であり、接着力が高く、硬化接着時の収縮率が小さく、環境保存安定性が高い材料が好ましい。本実施の形態において、２個の光吸収層（第１番目の光吸収層２８、第２番目の光吸収層３２）に別々にフォーカスサーボをかけるため、透明中間層３０の膜厚は正確に制御することが好ましい。透明中間層３０の膜厚は、フォーカスサーボ機構に依存し、対物レンズの開口数が高いほどその距離は小さくてよい傾向がある。
【００４３】
本実施の形態では、厚さ０．６ｍｍの２枚の基板（第１透明基板２７、第２透明基板３４）を貼り合せる青色レーザ（例えば、波長（λ）４０５ｎｍ）の光情報記録媒体２６において、透明中間層３０の膜厚は、前述したように、４０μｍ以下であることが好適である。但し、透明中間層３０の膜厚は、通常、約２０μｍ以上である。
透明中間層３０の膜厚を４０μｍ以下とすることにより、第１透明基板２７越しに青色レーザを照射すると、第２番目の光吸収層３２に比較して膜厚を薄く調製した第１番目の光吸収層２８と第２番目の光吸収層３２とに、同時にバーコード情報を記録することが可能となる。
【００４４】
透明中間層３０は、半透明反射層２９にダメージを与えない材料からなることが望ましい。また、両層のあいだに公知の無機系または有機系の保護層を形成してもよい。
透明中間層３０の材料としては、例えば、熱可塑性樹脂、熱硬化性樹脂、電子線硬化性樹脂、紫外線硬化性樹脂（遅延硬化型を含む）、感圧式両面テープ等を挙げることができる。これらの中で、無溶剤タイプの紫外線硬化性樹脂は環境性に優しく、生産性に優れるために好ましい。紫外線硬化性樹脂には様々な種類があり、透明であればいずれも用いることができる。
【００４５】
透明中間層３０は紫外線硬化性樹脂を塗布し、紫外光を照射して硬化させることによって形成することができる。塗布方法としては、第１番目の光吸収層２８等の場合と同様に、スピンコート法、スクリーン印刷、キャスト法等の塗布法等の方法が用いられるが、この中でもスピンコート法が好ましい。紫外線硬化性樹脂は、１０℃〜４０℃において、粘度２０ｍＰａ・ｓ〜１０００ｍＰａ・ｓであるものを用いると溶媒を用いることなく塗布できるために好ましい。
【００４６】
紫外線硬化性樹脂としては、ラジカル系紫外線硬化性樹脂とカチオン系紫外線硬化性樹脂があるが、いずれも使用可能である。ラジカル系紫外線硬化性樹脂としては、公知の全ての組成物を用いることができ、紫外線硬化性化合物と光重合開始剤を必須成分として含む組成物が用いられる。紫外線硬化性化合物としては、単官能アクリレート、単官能メタアクリレート、多官能アクリレート、多官能メタアクリレートを重合性モノマー成分として、各々、単独または２種類以上併用して用いることができる。
【００４７】
（その他の層）
また、本実施の形態が適用される光情報記録媒体２６は、必要に応じて光入射側と反対の第２透明基板３４上に、印刷層または印刷受容層を設けてもよい。
光情報記録媒体２６への記録は、光情報記録媒体２６に設けた第１番目の光吸収層２８及び第２番目の光吸収層３２に、レーザ光を照射することにより行う。レーザ光の照射された部分には、レーザ光エネルギーの吸収による色素の分解、発熱、炭化、基板の溶融、変形等の基板の熱的変化が起こる。記録された情報の再生は、レーザ光により、熱的変化が起きている部分と起きていない部分の反射率の差を読み取ることにより行う。
【００４８】
本実施の形態において記録再生に使用する装置の青色レーザの波長は３９０ｎｍ〜４３０ｎｍのものが好ましく、４００ｎｍ〜４２０ｎｍのものがより好ましい。また。ＢＣＡを記録するライター（ＢＣＡ記録機）に使用するレーザの波長は、第１層の第１番目の光吸収層２８と第２層の第２番目の光吸収層３２に吸収のあるものならいずれでもよく、例えば、波長３９０ｎｍ〜４３０ｎｍ、６２０ｎｍ〜７２０ｎｍ、７８０〜８３０ｎｍのものを例として挙げることができる。ただし、ＢＣＡライター（ＢＣＡ記録機）の波長はこの幅に限定されるものではない。
【実施例】
【００４９】
以下に実施例に基づき本実施の形態をより具体的に説明する。尚、本実施の形態は実施例に限定されない。
（実施例１）
時計向きの溝が形成されたスタンパＡを射出成型機に装着し、光情報記録媒体グレードのポリカーボネート樹脂を射出成型することにより第１透明基板を得た。第１透明基板は、直径１２０ｍｍ、厚さ０．５９ｍｍのポリカーボネート製基板であり、ユーザー情報領域にトラックピッチ４００ｎｍ、半値幅０．２２μｍ、深さ４５ｎｍの変調されたウォブル溝が形成されている。
次に、反時計向きの溝が形成されたスタンパＢを使用して、上述と同様な操作により第２透明基板を得た。第２透明基板は、直径１２０ｍｍ、厚さ０．５９ｍｍのポリカーボネート製基板であり、ユーザー情報領域にトラックピッチ０．４０μｍ、半値幅０．２２μｍ、深さ３５ｎｍの変調されたウォブル溝が形成されている。
【００５０】
続いて、第１透明基板の溝形成面上に、下記化学式（１）で表わされるアゾ系色素と化学式（２）で表される添加剤を７５：２５の比率で混合した色素のテトラフルオロプロパノール溶液（濃度０．７重量％，色素溶液１）を、スピンコート法により塗布した。溝部分での色素膜厚は３６ｎｍであった。尚、上記色素溶液１を塗布する際に、色素溶液１をフィルタで濾過して不純物を取り除いた。
次いで、上記色素溶液１を塗布した第１透明基板を９０℃にて１時間乾燥し、さらに、室温にて１時間冷却した。こうして、第１番目の光吸収層を第１透明基板上に形成した。さらに、第１番目の光吸収層上に、スパッタ法を用いてＡｇＢｉ合金からなる厚さ１１ｎｍの半透明反射層を形成した。
【００５１】
【化１】
2007294055.tif 000003
【００５２】
【化２】
2007294055.tif 000004
【００５３】
次に、第２透明基板の溝形成面上に、反射層としてＡｇＣｕＮｄ合金を厚さ１２０ｎｍになるように、スパッタ法を用いて形成した。次に、化学式（１）で表わされるアゾ系色素と化学式（２）で表される添加剤を７５：２５の比率で混合した色素のテトラフルオロプロパノール溶液（濃度１．１重量％，色素溶液２）を、スピンコート法により塗布した。溝部分での色素膜厚は４５ｎｍであった。尚、上記色素溶液２を塗布する際に、色素溶液２をフィルタで濾過して不純物を取り除いた。
次いで、上記色素溶液２を塗布した第２透明基板を９０℃にて１時間乾燥し、さらに、室温にて１時間冷却した。こうして、第２透明基板の反射層上に第２番目の光吸収層を形成した。さらに、第２番目の光吸収層上に、スパッタ法により、ＺｎＳ−ＳｉＯ２からなる厚さ１０ｎｍの界面層を形成した。
【００５４】
続いて、第１透明基板の半透明反射層上にラジカル重合型ＵＶ樹脂をスピンコート法により塗布し、貼り合せ装置に設置した。次に、第１透明基板のラジカル重合型ＵＶ樹脂塗布面に第２透明基板の界面層を対面するように貼り合せ装置に設置した。装置内を真空にして、透明中間層層に泡が発生しないようにして両ディスクを貼り合せた。貼り合せたディスクを貼り合せ装置から取り出して、第１透明基板側からＵＶ照射を施して硬化することで厚さ２５μｍの半透明中間層を形成した光情報記録媒体Ａを得た。得られた光情報記録媒体Ａは、第１番目の光吸収層及び第２番目の光吸収層の情報領域に、波長４０５ｎｍのレーザ光で情報を記録すると、記録したマークの反射率が記録前の反射率より高くなるＬｏｗ  ｔｏ  Ｈｉｇｈ記録であった。
【００５５】
こうして得られた光情報記録媒体Ａに対し、波長４０７ｎｍのＢＣＡ記録機で、記録パワー１９０ｍＷで、第１番目の光吸収層にフォーカスをかけて、第１番目の光吸収層側から第１透明基板越しに半径２２．２０ｍｍ〜２３．２０ｍｍにバーコード信号を記録した。ＢＣＡから得られた信号の評価結果を表１に示す。
【００５６】
（実施例２）
実施例１で使用した光情報記録媒体Ａにおいて、透明中間層の膜厚を３５μｍに変更した以外は、実施例１と同様の操作によって光情報記録媒体Ｂを得た。次に、光情報記録媒体Ｂに対し、実施例１と同様の操作により、第１番目の光吸収層にフォーカスをかけて、第１番目の光吸収層側から第１透明基板越しに半径２２．２０ｍｍ〜２３．２０ｍｍにバーコード信号を記録した。ＢＣＡから得られた信号の評価結果を表１に示す。
【００５７】
（比較例１）
実施例１で使用した光情報記録媒体Ａにおいて、第１番目の光吸収層を形成するための色素塗布濃度を０．８５重量％に、第２番目の光吸収層を形成するための色素塗布濃度を０．８８重量％に変更した以外は、実施例１と同様の操作によって光情報記録媒体Ｃを得た。次に、光情報記録媒体Ｃに対し、実施例１と同様の操作により、第１番目の光吸収層にフォーカスをかけて、第１番目の光吸収層側から第１透明基板越しに半径２２．２０ｍｍ〜２３．２０ｍｍにバーコード信号を記録した。ＢＣＡから得られた信号の評価結果を表１に示す。
【００５８】
（比較例２）
実施例１で使用した光情報記録媒体Ａにおいて、透明中間層の膜厚を６０μｍに変更した以外は、実施例１と同様の操作によって光情報記録媒体Ｄを得た。次に、光情報記録媒体Ｂに対し、実施例１と同様の操作により、第１番目の光吸収層にフォーカスをかけて、第１番目の光吸収層側から第１透明基板越しに半径２２．２０ｍｍ〜２３．２０ｍｍにバーコード信号を記録した。ＢＣＡから得られた信号の評価結果を表１に示す。
【００５９】
（比較例３）
実施例１で使用した光情報記録媒体Ａと同様に、第１透明基板の溝形成面上に、第１番目の光吸収層、半透明反射層を形成した第１透明基板を得た。その後、こうして得られた第１透明基板に対し、波長４０７ｎｍのＢＣＡ記録機で、記録パワー１９０ｍＷで、第１番目の光吸収層側から第１透明基板越しに半径２２．２０ｍｍ〜２３．２０ｍｍにバーコード信号を記録した。
次に、実施例１で使用した光情報記録媒体Ａと同様に、第２透明基板の溝形成面上に、反射層、第２番目の光吸収層、界面層を形成した第２透明基板を得た。その後、こうして得られた第２透明基板に対し、波長４０７ｎｍのＢＣＡ記録機で、記録パワー１９０ｍＷで、界面層側から半径２２．２０ｍｍ〜２３．２０ｍｍに同じバーコード信号を記録した。
【００６０】
続いて、実施例１で使用した光情報記録媒体Ａと同様に、第１透明基板の半透明反射層上にラジカル重合型ＵＶ樹脂をスピンコート法により塗布し、貼り合せ装置に設置した。次に、第１透明基板のラジカル重合型ＵＶ樹脂塗布面に第２透明基板の界面層を対面するように貼り合せ装置に設置した。装置内を真空にして、透明中間層に泡が発生しないようにして両ディスクを貼り合せた。貼り合せたディスクを貼り合せ装置から取り出して、第１透明基板側からＵＶ照射を施して硬化することで厚さ２５μｍの半透明中間層を形成した光情報記録媒体Ｅを得た。ＢＣＡから得られた信号の評価結果を表１に示す。
【００６１】
（ＢＣＡ信号評価）
実施例１、実施例２および比較例１〜比較例３でそれぞれ調製した各光情報記録媒体について、波長４０５ｎｍのレーザ光及び開口数０．６５のレンズを有する光ピックアップを持つテスターで、第１層および第２層にフォーカスをかけてトラッキングをはずした状態でＢＣＡ信号を再生し、第１層および第２層のＢＣＡ信号の開始位置と終了位置、再生信号の振幅を測定した。
ＢＣＡ信号の開始位置と終了位置は、テスターに測定ディスクを取り付け、第１層にフォーカスをかけ、基準位置からＢＣＡ信号をデジタルオシロに取り込み、第１層のＢＣＡの開始位置を基準位置に対して測定した。テスターからディスクを取り外さずに、フォーカスを第２層に切替えて、同様に、基準位置からＢＣＡ信号をデジタルオシロに取り込み、第２層のＢＣＡの開始位置を基準位置に対して測定した。それぞれの開始位置と終了位置から式（１）より、ΔＳを求めた。
ＢＣＡ信号のジッターは、テスターの信号をタイムインターバルアナライザーに入力し、クロックに対する標準偏差σとして求めた。
【００６２】
図４は、ＢＣＡ信号の例と、ＢＣＡ開始位置、ＢＣＡ終了位置及びＢＣＡ振幅を説明する図である。図４に示すように、３６はＢＣＡ開始位置、３７はＢＣＡ終了位置であり、３８はＢＣＡ振幅、３９は反射率である。
ＢＣＡ振幅（％）は、ＢＣＡ振幅３８及び反射率３９を用いて下記式により求めた。
ＢＣＡ振幅（％）＝（ＢＣＡ振幅３８／反射率３９）×１００
結果を表１に示す。
【００６３】
【表１】
2007294055.tif 000005
【００６４】
表１に示す結果を説明する。先ず、有機色素を含む光吸収層を２層設けた光情報記録媒体において、記録再生光の入射側から見て手前側の第１番目の光吸収層の膜厚を光の入射側から見て奥側の第２番目の光吸収層に比較して薄くし、透明中間層の膜厚を４０μｍ以下にすることによって、第１層と第２層のそれぞれに、同一の管理情報のバーコード情報を同じ半径位置（ΔＳ＝０）に記録したＢＣＡを形成することができる（実施例１と実施例２）。
【００６５】
次に、このように形成したＢＣＡから得られる信号は、第１層のＢＣＡから得られる信号振幅が、第２層のＢＣＡから得られる信号振幅より小さくなり、さらに、第２層のＢＣＡのジッターが低減し、その結果、第２層のＢＣＡから高い信号品質のバーコード情報を再現できることが分かる。
【００６６】
一方、有機色素を含む光吸収層を２層設けた光情報記録媒体において、記録再生光の入射側から見て手前側の第１番目の光吸収層の膜厚（４５μｍ）が光の入射側から見て奥側の第２番目の光吸収層の膜厚（３６μｍ）に比較して厚いと（比較例１）、第２光吸収層のＢＣＡ形成領域に記録したバーコード情報のＢＣＡ振幅が減少し、ジッターも不良となることが分かる。
【００６７】
また、透明中間層の膜厚が４０μｍ以上（６０μｍ：比較例２）であると、第１番目の光吸収層側から第１透明基板越しに青色レーザを照射した場合に、透明中間層の膜厚が厚すぎるために第１番目の光吸収層と第２番目の光吸収層とに同時にバーコード情報を記録することが困難となる。その結果、第２番目の光吸収層にバーコード情報が十分に記録できないため、第２層のＢＣＡ振幅が小さく（３％）、ジッターが１０％以上になることが分かる。
【００６８】
さらに、第１層の光吸収層と第２層の光吸収層のそれぞれにバーコード情報を記録し、その後に貼り合わせた場合（比較例３）、第１番目の光吸収層のバーコード情報と第２番目の光吸収層のバーコード情報とが一致しない（ΔＳ＝３１５μｍ）。そのため、各層のバーコード情報を再生する場合、それぞれのバーコード情報の信号が互いに干渉する。その結果、ＢＣＡ振幅が減少し、ジッターが不良（４．５％）となることが分かる。
【００６９】
以上、詳述したように、片側から青色レーザの照射により記録再生可能な光吸収材料を含む２層の光吸収層を有する光情報記録媒体において、記録再生光の入射側から見て手前側の第１番目の光吸収層の膜厚を光の入射側から見て奥側の第２番目の光吸収層の膜厚と比較して薄くし、透明中間層の膜厚を４０μｍ以下にすることによって、第１層と第２層のそれぞれに、同一の管理情報のバーコード情報を同じ半径位置に記録したＢＣＡを形成することができる
このように、同じ半径位置に同一のバーコード情報を記録したＢＣＡを形成することにより、それぞれの層のバーコード情報を再生する場合に、それぞれのバーコード情報の信号が強めあう干渉となり、ＢＣＡ振幅が増加し、ジッターも良好となるため、バーコード情報を高い信号品質で再現することが可能となる。
【図面の簡単な説明】
【００７０】
【図１】本実施の形態が適用される光情報記録媒体を説明するための図である。
【図２】本実施の形態が適用される光情報記録媒体の断面構成を説明する図である。
【図３】本実施の形態が適用される光情報記録媒体のＢＣＡが形成された領域の断面構造を説明する図である。
【図４】ＢＣＡ信号の例とＢＣＡ開始位置および振幅を説明する図である。
【符号の説明】
【００７１】
１，１２，２６…光情報記録媒体、２，４，６，１４，１６，１８…第１層のミラー領域、７，９，１１，２０，２２，２４…第２層のミラー領域、５，１７…第１層の情報領域、１０，２３…第２層の情報領域、３，１５…第１層のＢＣＡ、８，２１…第２層のＢＣＡ、１３，２７…第１透明基板、１９，３０…透明中間層、２５，３４…第２透明基板、２８…第１番目の光吸収層、２９…半透明反射層、３１…界面層、３２…第２番目の光吸収層、３３…反射層
【図１】
2007294055.tif 000006
【図２】
2007294055.tif 000007
【図３】
2007294055.tif 000008
【図４】
2007294055.tif 000009